(57)【要約】【課題】作業現場における安全性を確保するとともに、ポリウレア特有の優れた特性をもつ塗工膜を得ることが可能な施工方法を提供する。【解決手段】施工方法２は、下塗り工程Ｓ１０と、中塗り工程Ｓ２０と、上塗り工程Ｓ３０と、を備える。下塗り工程Ｓ１０では、対象物ＴＧの上に下塗り塗料を塗布して下塗り層Ｄ１を形成する。中塗り工程Ｓ２０では、下塗り工程Ｓ１０が行われた対象物ＴＧ、すなわち下塗り層Ｄ１に対し中塗り塗料を塗布して、中塗り層Ｓ１を形成する。上塗り工程Ｓ３０では、中塗り工程Ｓ２０が行われた対象物ＴＧ、すなわち、中塗り層Ｓ１に対し上塗り塗料を塗布して、上塗り層Ｐ１を形成する。こうして、施工方法２によれば、下塗り層Ｄ１と、中塗り層Ｓ１と、上塗り層Ｐ１とが積層する塗工膜１０を対象物ＴＧの上に形成することができる。【選択図】図２
2019162618.tif 000002
【特許請求の範囲】
【請求項１】
対象物の上に下塗り塗料を塗布して下塗り層を形成する下塗り工程と、
前記下塗り工程が行われた前記対象物に対し中塗り塗料を塗布して、中塗り層を形成する中塗り工程と、
前記中塗り工程が行われた前記対象物に対し上塗り塗料を塗布して、上塗り層を形成する上塗り工程と、を備え、
前記上塗り塗料はポリウレアを含み、
前記中塗り塗料はアクリル系合成樹脂エマルジョンを含み、
前記下塗り塗料はアクリル系合成樹脂エマルジョンとエチレン-酢酸ビニル樹脂系エマルジョンとのうち少なくともいずれか一方を含むことを特徴とする施工方法。
【請求項２】
前記下塗り工程及び前記中塗り工程の間に行われ、前記下塗り工程が行われた前記対象物に対し機能性塗料を塗布して、機能層を形成する機能層形成塗布工程を更に備え、
前記機能性塗料は合成樹脂エマルジョンを含み、
前記機能性塗料に含まれる合成樹脂エマルジョンは、前記下塗り塗料の合成樹脂エマルジョンの成分又は前記中塗り塗料の合成樹脂エマルジョンの成分と共通の成分をもつことを特徴とする請求項１記載の施工方法。
【発明の詳細な説明】
【技術分野】
【０００１】
本発明は、施工方法に関する。
【背景技術】
【０００２】
船、ビルや道路等の建造物や車両等の対象物に所定の機能を付加するための塗工材料として、ポリウレアが知られている。ポリウレアは、ポリイソシアネートとポリアミンとの反応によって得られるものであり、ウレタン結合に比べて結合力の高いウレア結合に起因して、引裂強度、引張強度、耐薬品性や耐摩耗性について優れた特性を有する（例えば、特許文献１）。
【先行技術文献】
【特許文献】
【０００３】
【特許文献１】特開昭５８−１８８６４３号公報
【発明の概要】
【発明が解決しようとする課題】
【０００４】
しかしながら、ポリウレアを用いて対象物の上に塗工膜を形成する場合、対象物に対する塗工膜の密着性を確保するために、ポリウレアの塗工に先だって、下地用の塗料を対象物に塗布する必要がある。ところが、下地用の塗料としては、有機溶剤を使用する場合も多いことから、下地用の塗料を用いる作業現場における安全性の確保が必要となる。
【０００５】
一方、水性の下地用の塗料としては、ポリウレアとの密着性が低い。このため、塗工膜全体としてみたときに、引裂強度、引張強度、耐薬品性や耐摩耗性等の優れた特性を発現させることができない。
【０００６】
そこで、本発明は、作業現場における安全性を確保するとともに、ポリウレア特有の優れた特性をもつ塗工膜を得ることが可能な施工方法及び塗工膜を有する積層体の製造方法を提供する。
【課題を解決するための手段】
【０００７】
本発明の施工方法は、対象物の上に下塗り塗料を塗布して下塗り層を形成する下塗り工程と、前記下塗り工程が行われた前記対象物に対し中塗り塗料を塗布して、中塗り層を形成する中塗り工程と、前記中塗り工程が行われた前記対象物に対し上塗り塗料を塗布して、上塗り層を形成する上塗り工程と、を備え、前記上塗り塗料はポリウレアを含み、前記中塗り塗料はアクリル系合成樹脂エマルジョンを含み、前記下塗り塗料はエチレン-酢酸ビニル樹脂系エマルジョンを含むことを特徴とする。
【発明の効果】
【０００８】
本発明によれば、作業現場における安全性を確保するとともに、ポリウレア特有の優れた特性をもつ塗工膜を得ることが可能な施工方法を提供することができる。
【図面の簡単な説明】
【０００９】
【図１】第１の施工方法の概要を示すフローチャートである。
【図２】第１の積層体の概要を示す説明図である。
【図３】第２の施工方法の概要を示すフローチャートである。
【図４】第２の積層体の概要を示す説明図である。
【発明を実施するための形態】
【００１０】
図１〜２に示すように、施工方法２は、下塗り工程Ｓ１０と、下塗り後乾燥工程Ｓ１１と、中塗り工程Ｓ２０と、中塗り後乾燥工程Ｓ２５と、上塗り工程Ｓ３０と、を備える。
【００１１】
下塗り工程Ｓ１０では、対象物ＴＧの上に下塗り塗料を塗布して下塗り層Ｄ１を形成する。下塗り後乾燥工程Ｓ１１は、下塗り層Ｄ１の乾燥を行うものであり、下塗り層Ｄ１から溶媒が十分に蒸発するまで行われることが好ましい。中塗り工程Ｓ２０では、下塗り工程Ｓ１０が行われた対象物ＴＧ、すなわち下塗り層Ｄ１に対し中塗り塗料を塗布して、中塗り層Ｓ１を形成する。中塗り後乾燥工程Ｓ２５は、中塗り層Ｓ１の乾燥を行うものであり、中塗り層Ｓ１から溶媒が十分に蒸発するまで行われることが好ましい。上塗り工程Ｓ３０では、中塗り工程Ｓ２０が行われた対象物ＴＧ、すなわち、中塗り層Ｓ１に対し上塗り塗料を塗布して、上塗り層Ｐ１を形成する。こうして、施工方法２によれば、下塗り層Ｄ１と、中塗り層Ｓ１と、上塗り層Ｐ１とが積層する塗工膜１０を対象物ＴＧの上に形成することができる。以後、塗工膜１０と対象物ＴＧとを含めて積層体２０と称する。
【００１２】
対象物ＴＧは、コンクリート、金属、合成樹脂、木等広くて適用できるが、シリコーン樹脂、ポリプロピレン、フッ素系の合成樹脂については、使用条件等によって適用できないものもある。具体的には、コンクリート構造体、鋼板、電子機器の筐体等がある。
【００１３】
下塗り塗料は、粘着性を有する水性の塗料であり、主成分である合成樹脂エマルジョンと、溶媒と、を含む。なお、下塗り塗料は、所定の添加剤を含むものでもよい。所定の添加剤としては、例えば、二酸化ケイ素、炭酸カルシウムや酸化鉄等がある。
【００１４】
下塗り塗料の合成樹脂エマルジョンとしては、アクリル系合成樹脂エマルジョン、酢酸系樹脂エマルジョン、塩化ビニル系合成樹脂エマルジョン、塩化ビニリデン系合成樹脂エマルジョン、スチレン・ブタジエン系合成樹脂エマルジョン、エポキシ系合成樹脂エマルジョン、及びアクリル酸エステル、スチレン、エチレン、ビニルエステル、酢酸ビニル、合成ゴム等と共重合によって得られる合成樹脂エマルジョンがある。共重合によって得られる合成樹脂エマルジョンとして、例えば、アクリル／酢酸ビニル共重合体、エチレン／酢酸ビニル共重合体、エチレン／ビニルアルコール共重合体、エチレン／アクリル酸共重合体エンカビニリデン／ブチルアクリレート共重合体、などが挙げられる。
【００１５】
下塗り塗料の合成樹脂エマルジョンの中でも、エチレン-酢酸ビニル樹脂系エマルジョンやアクリル系合成樹脂エマルジョンを用いることが好ましく、また、これらを併用することも好ましい。これにより、対象物ＴＧに対する下塗り塗料の含浸性が高まる結果、下塗り層Ｄ１と対象物ＴＧとの間の密着性が高まる。また、下塗り塗料の合成樹脂エマルジョンと、中塗り塗料の合成樹脂エマルジョンとは同一であることが好ましい。これにより、中塗り層Ｓ１と下塗り層Ｄ１との間の密着性が高まる。
【００１６】
下塗り塗料における溶媒としては、水を用いることが好ましい。
【００１７】
下塗り塗料における合成樹脂エマルジョンの割合は、８５質量％以上であることが好ましく、９３質量％以上であることがより好ましい。下塗り塗料における溶媒の割合は、１５質量％以下であることが好ましく、７質量％以上であることがより好ましい。
【００１８】
下塗り塗料の塗布方法としては、ローラや刷毛等公知の方法を用いることができる。塗布の条件によっては、短毛のローラやスポンジローラ等を用いればよい。
【００１９】
中塗り塗料は、粘着性を有する水性の塗料であり、主成分である合成樹脂エマルジョンと、アルコールと、を含む。なお、中塗り塗料は、必要に応じて添加剤を備えていてもよい。
【００２０】
中塗り塗料の合成樹脂エマルジョンの中でも、アクリル系合成樹脂エマルジョンが好ましい。これにより、上塗り層Ｐ１と中塗り層Ｓ１との間の密着性が高まる。上塗り層Ｐ１と中塗り層Ｓ１との間の密着性が高まる理由としては、中塗り塗料に含まれるアクリル系合成樹脂エマルジョンと上塗り塗料のポリウレアとの相性が良いためと推測される。
【００２１】
アルコールは、水の乾燥を促進させるために添加されたものであり、メタノール、エタノール、３−クロロ‐１，２‐プロパンジオールと、１，３−ジクロロ‐２‐プロパノール等のうち１つまたは２つ以上の組み合わせて用いることができる。
【００２２】
中塗り塗料における合成樹脂エマルジョンの割合は、８５質量％以上であることが好ましく、９３質量％以上であることがより好ましい。中塗り塗料におけるアルコールの割合は、１５質量％以下であることが好ましく、７質量％以上であることがより好ましい。
【００２３】
中塗り塗料の塗布方法は、下塗り塗料と同様とすればよい。
【００２４】
上塗り塗料はポリウレアである。
【００２５】
上塗り塗料の塗布方法としては、下塗り塗料と同様の方法でもよいし、吹き付けでもよい。吹き付けの方法としては、液状のイソシアネート（Ａ剤）と液状のアミン（Ｂ剤）とをスプレーガンで衝突混合させて化学反応にてポリウレアを生成しながら吹き付けを行うものでもよいし、以下の様なポリウレア吹き付け装置を用いたものでもよいし、その他の公知の方法を用いてもよい。
【００２６】
ポリウレア吹付装置は、Ａ剤が収容された第１容器と、Ｂ剤が収容された第２容器と、第１容器及び第２容器からＡ剤及びＢ剤を圧送するドラムポンプと、Ａ剤及びＢ剤に高圧をかけて所定量だけ送り出す高圧計量装置と、を備えている。第１容器には、イソシアネートを主成分とするＡ剤が収容されている。
【００２７】
イソシアネートは、例えば、４，４’−ジフェニルメタンジイソシアネート（４，４’−ＭＤＩ）、２，４−トリレンジイソシアネート（２，４−ＴＤＩ）、２，６−トリレンジイソシアネート（２，６−ＴＤＩ）等の芳香族イソシアネートが好適である。なお、イソシアネートは、脂肪族イソシアネートであってもよい。Ａ剤は、これらのイソシアネートの一部をポリオールと反応させてウレタンプレポリマーとした混合物であってもよい。第２容器には、ポリアミンを主成分とするＢ剤が収容されている。Ｂ剤は、平均分子量１０００〜１００００のポリアミンに芳香族ジアミンを加えた混合物である。ポリアミンは、例えば、ポリオキシプロピレンジアミン等のポリアルキレンアミンが好適である。芳香族ジアミンとして、例えば、ジエチルトルエンジアミンや４，４’−メチレンビス（Ｎ−ｓｅｃ−ブチルアニリン）が挙げられる。複数の芳香族ジアミンを混合してもよい。Ｂ剤の配合比は、ポリアミン１００重量部に対して芳香族ジアミン２０〜４０重量部である。Ａ剤やＢ剤に溶剤を加えてもよい。溶剤よってポリウレア樹脂の硬化時間や粘度を調整すれば、たて糸４を構成する繊維の隙間へのポリウレア樹脂の浸透が促進される。溶剤の一例は、メチルエチルケトン（ＭＥＫ）である。なお、イソシアネートやポリアミンへの相溶性に優れた溶剤であれば、ジャケット２やライニング３に悪影響を及ぼすものを除いてアセトン等の種々の汎用溶剤を使用できる。
【００２８】
ドラムポンプは、第１容器及び第２容器にそれぞれ装着されている。ドラムポンプは、高圧計量装置に接続された送液ホースを備えており、例えばエアコンプレッサによって駆動されて高圧計量装置にＡ剤及びＢ剤を供給する。高圧計量装置は、装置本体と、加熱ホースと、二液衝突混合型吹付ガンと、を備えている。これにより、ドラムポンプによって所定の圧力となったＡ剤及びＢ剤は、二液衝突混合型吹付ガンを介して、対象物へ塗布される。
【００２９】
このように、各塗料の成分を適宜選択することにより、対象物ＴＧと下塗り層Ｄ１との間、下塗り層Ｄ１と中塗り層Ｓ１との間や、中塗り層Ｓ１と上塗り層Ｐ１との間における密着性が高まる。すなわち、対象物に対する塗工膜の密着性が高まる。この結果、上塗り層Ｐ１の厚みを薄くしても、対象物ＴＧに対して上塗り層Ｐ１が剥がれにくくなる。また、積層体２０の表層に上塗り層Ｐ１が位置するため、ポリウレア特有の優れた特性をもつ積層体を得ることができる。また、下塗り層Ｄ１と中塗り層Ｓ１はいずれも水性の塗料であるため、施工方法２を行う作業現場における安全性が確保される。
【００３０】
したがって、本発明によれば、作業現場における安全性を確保するとともに、ポリウレア特有の優れた特性をもつ塗工膜を得ることが可能となる。
【００３１】
ところで、ポリウレアは、他の材料に比べコストが高い傾向にある。このため、ポリウレアを用いて塗工膜を形成する際、所望の引裂強度、引張強度等を得るために、所定以上の膜厚が必要となる結果、材料コストが高くなりやすい。ポリウレア特有の優れた特性をもつ塗工膜を得るためには、上塗り層Ｐ１の厚みとして所定のもの（例えば、２ｍｍ程度）が必要とされる。また、下塗り層Ｄ１、中塗り層Ｓ１においては、それぞれ、所定の厚みが必要となる。下塗り層Ｄ１や中塗り層Ｓ１の厚みの上限は、本発明の所期の効果が発現する程度の範囲であればよく、例えば、４ｍｍ以下であることが好ましく、２ｍｍ以下であることがより好ましく、１ｍｍ以下であることがさらに好ましい。また、下塗り層Ｄ１や中塗り層Ｓ１の厚みの下限は、本発明の所期の効果が発現する程度の範囲であればよく、例えば、０．０１ｍｍ以上であることが好ましく、０．１ｍｍ以上であることが好ましい。対象物ＴＧに対して上塗り層Ｐ１のみを塗工する場合には、対象物ＴＧとの密着性の確保の点から、膜厚が２〜４ｍｍ程度の上塗り層Ｐ１が必要になる。一方、対象物ＴＧと上塗り層Ｐ１との間に、下塗り層Ｄ１及び中塗り層Ｓ１を設ける場合には、上塗り層Ｐ１の膜厚が２ｍｍ程度としても、対象物ＴＧとの密着性が確保できる。本発明によれば、上塗り層Ｐ１の厚みを減らしつつも、下塗り層Ｄ１と中塗り層Ｓ１とによって、塗工膜全体の強度及び対象物ＴＧとの密着性を確保することができる。したがって、本発明によれば、作業現場における安全性を確保するとともに、ポリウレア特有の優れた特性をもつ塗工膜を安価に得ることが可能となる。
【００３２】
上記実施形態では、下塗り層Ｄ１と、中塗り層Ｓ１と、上塗り層Ｐ１とが積層した塗工膜を対象物ＴＧに形成したが、本発明はこれに限られない。例えば、下塗り層Ｄ１と中塗り層Ｓ１との間に所定の機能層を設けてもよい。図３では、２種類の機能層として、下塗り層Ｄ１の上に設けられた第１機能付与層Ｄ２と、第１機能付与層Ｄ２の上に設けられた第２機能付与層Ｄ３と、が設けられた塗工膜を示す。かかる塗工膜を形成するためには、施工方法２において、下塗り工程Ｓ１０と、下塗り後乾燥工程Ｓ１１と、第１機能付加塗料からなる第１機能付与層Ｄ２を形成する第１機能付加工程Ｓ１２と、第１機能付与層Ｄ２の乾燥を行う第１機能付加後乾燥工程Ｓ１３と、第２機能付加塗料からなる第２機能付与層Ｄ３を形成する第２機能付加工程Ｓ１４と、第２機能付与層Ｄ３の乾燥を行う第２機能付加後乾燥工程Ｓ１５と、中塗り工程Ｓ２０と、中塗り後乾燥工程Ｓ２５と、上塗り工程Ｓ３０と、をこの順序で行う（図４）。なお、第１機能付与層Ｄ２と第２機能付与層Ｄ３のうちいずれか一方だけを設けてもよい。かかる場合は、図４に示す施工方法２において、第１機能付加工程Ｓ１２と第１機能付加後乾燥工程Ｓ１３を省略する、または、第２機能付加工程Ｓ１４と第２機能付加後乾燥工程Ｓ１５を省略する、としてもよい。
【００３３】
第１機能付加塗料や第２機能付加塗料（以下、これらを総称して機能付加塗料と称する）は、水性の塗料であり、主成分である合成樹脂エマルジョンと、所定の添加剤とを含む。添加剤としては、炭酸カルシウム、二酸化ケイ素、二酸化チタン、酸化鉄やけい砂がある。
【００３４】
機能付加塗料の合成樹脂エマルジョンは、下塗り塗料と同様に、アクリル系合成樹脂エマルジョン、酢酸系樹脂エマルジョン、塩化ビニル系合成樹脂エマルジョン、塩化ビニリデン系合成樹脂エマルジョン、スチレン・ブタジエン系合成樹脂エマルジョン、エポキシ系合成樹脂エマルジョン、及びアクリル酸エステル、スチレン、エチレン、ビニルエステル、酢酸ビニル、合成ゴム等と共重合によって得られる合成樹脂エマルジョンがある。共重合によって得られる合成樹脂エマルジョンとして、例えば、アクリル／酢酸ビニル共重合体、エチレン／酢酸ビニル共重合体、エチレン／ビニルアルコール共重合体、エチレン／アクリル酸共重合体エンカビニリデン／ブチルアクリレート共重合体、などが挙げられる。
【００３５】
機能付加塗料の合成樹脂エマルジョンの中でも、エチレン-酢酸ビニル樹脂系エマルジョンやアクリル系合成樹脂エマルジョンを用いることが好ましく、また、これらを併用することも好ましい。また、機能付加塗料の合成樹脂エマルジョンと、隣接する層を成す塗料（機能付加塗料、下塗り塗料や中塗り塗料）の合成樹脂エマルジョンとは同一であることが好ましい。これにより、中塗り層Ｓ１や下塗り層Ｄ１等との間の密着性が高まる。
【００３６】
炭酸カルシウムは、塗料の凝固性を高めるために添加される。
【００３７】
酸化鉄は、下地及び塗料の耐腐食性を向上させるために添加される。
【００３８】
二酸化ケイ素は、耐汚染性、耐火性及び付着性を向上させるために添加される。
【００３９】
二酸化チタンは、隣接する層への含浸を防ぐものである。
【００４０】
けい砂は、耐腐食性及び耐火性を向上させるために添加される。
【００４１】
第１機能付加塗料における合成樹脂エマルジョンの割合は、２５質量％以上５５質量％以下であることが好ましく、３５質量％以上４５質量％以下であることがより好ましい。第１機能付加塗料における炭酸カルシウムの割合は、５質量％以上２５質量％以下であることが好ましく、１０質量％以上２０質量％以下であることがより好ましい。第１機能付加塗料における二酸化チタンの割合は、１０質量％以上３０質量％以下であることが好ましく、１５質量％以上２５質量％以下であることがより好ましい。第１機能付加塗料における二酸化ケイ素の割合は、１０質量％以上３０質量％以下であることが好ましく、１５質量％以上２５質量％以下であることがより好ましい。第１機能付加塗料における酸化鉄の割合は、２質量％以上１０質量％以下であることが好ましく、３質量％以上８質量％以下であることがより好ましい。これにより、第１機能付加塗料は、塗工膜に対し防水機能を付与することができる。
【００４２】
第２機能付加塗料における合成樹脂エマルジョンの割合は、２５質量％以上５５質量％以下であることが好ましく、３５質量％以上４５質量％以下であることがより好ましい。第２機能付加塗料における二酸化ケイ素の割合は、１０質量％以上３０質量％以下であることが好ましく、１５質量％以上２５質量％以下であることがより好ましい。第２機能付加塗料における炭酸カルシウムの割合は、１０質量％以上２５質量％以下であることが好ましく、１５質量％以上２０質量％以下であることがより好ましい。第２機能付加塗料におけるけい砂の割合は、５質量％以上２０質量％以下であることが好ましく、１０質量％以上１５質量％以下であることがより好ましい。第２機能付加塗料における二酸化チタンの割合は、３質量％以上８質量％以下であることが好ましく、５質量％以上１０質量％以下であることがより好ましい。これにより、第２機能付加塗料は、塗工膜に対し防火機能を付与することができる。
【００４３】
機能付加塗料の塗布方法は、下塗り塗料と同様とすればよい。
【００４４】
＜実施例＞
【００４５】
（実験Ａ１）
１片が２．４ｍ四方のテストピースに対し、図１に示す施工方法２を行い、図２に示す積層体２０を得た。
【００４６】
下塗り塗料の成分は以下の通りである。
水性アクリル系合成樹脂エマルジョン        ８５重量％
水（溶媒）                                １５重量％
【００４７】
中塗り塗料の成分は以下の通りである。
水性アクリル系合成樹脂エマルジョン        ８５重量％
エタノール（溶媒）                        １５重量％
【００４８】
上塗り塗料としては、ライノエクストリーム（ライノジャパン株式会社製）を用いた。
【００４９】
下塗り工程Ｓ１０では、テストピース（板状の塩化ビニール）に対し、下塗り塗料を所定量塗布した。下塗り工程Ｓ１０の後、下塗り後乾燥工程Ｓ１１を行った。下塗り後乾燥工程Ｓ１１では、テストピースを大気中に２時間静置した。下塗り層Ｄ１の厚み（乾燥後）は、０．３ｍｍであった。
【００５０】
中塗り工程Ｓ２０では、下塗り層Ｄ１に対し、中塗り塗料を所定量塗布した。中塗り工程Ｓ２０の後、中塗り後乾燥工程Ｓ２５を行った。中塗り後乾燥工程Ｓ２５では、テストピースを大気中に２時間静置した。中塗り層Ｓ１の厚み（乾燥後）は、０．２ｍｍであった。
【００５１】
上塗り工程Ｓ３０では、中塗り層Ｓ１に対し、上塗り塗料を所定量塗布した。上塗り層Ｐ１の厚み（乾燥後）は、２ｍｍであった。
【００５２】
（実験Ａ２〜１２）
表１に記載したこと以外は、実験Ａ１と同様にして、図１に示す施工方法２を行い、図２に示す積層体２０を得た。
【００５３】
（比較実験Ａ１）
１片が２．４ｍ四方のテストピース（板状の塩化ビニール）に対し、上塗り工程Ｓ３０のみを直接行ない積層体を得た。上塗り層Ｐ１の厚み（乾燥後）は、２ｍｍであった。
【００５４】
【表１】
2019162618.tif 000003
【００５５】
（実験Ｂ１〜Ｂ１２）
表２に記載したこと以外は、実験Ａ１と同様にして、図１に示す施工方法２を行い、図２に示す積層体２０を得た。
【００５６】
（比較実験Ｂ１）
表２に記載したこと以外は、比較実験Ａ１と同様にして積層体を得た。
【００５７】
【表２】
2019162618.tif 000004
【００５８】
（実験Ｃ１〜Ｃ１２）
表３に記載したこと以外は、実験Ａ１と同様にして、図１に示す施工方法２を行い、図２に示す積層体２０を得た。
【００５９】
（比較実験Ｃ１）
表３に記載したこと以外は、比較実験Ａ１と同様にして積層体を得た。
【００６０】
【表３】
2019162618.tif 000005
【００６１】
（実験Ｄ１〜Ｄ１２）
表４に記載したこと以外は、実験Ａ１と同様にして、図１に示す施工方法２を行い、図２に示す積層体２０を得た。
【００６２】
（比較実験Ｄ１）
表４に記載したこと以外は、比較実験Ａ１と同様にして積層体を得た。
【００６３】
【表４】
2019162618.tif 000006
【００６４】
（評価）
得られた積層体について、次の評価を行った。
【００６５】
（密着性試験）
得られた積層体を外気に１か月間晒した。その後、積層体を目視観察し、評価を行った。
評価基準は以下の通りである。
○：塗工膜の全体がテストピースに対し剥がれていなかった。
△：一部の塗工膜がテストピースから剥がれていた。
×：大部分の塗工膜がテストピースから剥がれていた。
【００６６】
上記の実験Ａ１〜Ｄ１２、比較実験Ａ１〜Ｄ１において、下塗り塗料の主成分として、エチレン-酢酸ビニル樹脂系エマルジョンを用いて積層体をつくった。得られた積層体について評価を行ったところ、評価結果は、いずれも、上記の実験Ａ１〜Ｄ１２、比較実験Ａ１〜Ｄ１と同様の傾向を示した。
【００６７】
上記の実験Ａ１〜Ｄ１２、比較実験Ａ１〜Ｄ１において、上塗り塗料として、ライノハイブリット（ライノジャパン株式会社製）を用いて積層体をつくった。得られた積層体について評価を行ったところ、評価結果は、いずれも、上記の実験Ａ１〜Ｄ１２、比較実験Ａ１〜Ｄ１と同様の傾向を示した。
【００６８】
尚、本発明は、上記した実施の形態に限定されるものではなく、本発明の要旨を逸脱しない範囲内において種々変更を加え得ることは勿論である。
【符号の説明】
【００６９】
２  施工方法
１０  塗工膜
２０  積層体
ＡＳ       下塗り層
Ｄ１       上塗り層
Ｓ１       中塗り層
Ｓ１０    下塗り工程
Ｓ２０    中塗り工程
Ｓ３０    上塗り工程
ＴＧ  対象物
【図１】
2019162618.tif 000007
【図２】
2019162618.tif 000008
【図３】
2019162618.tif 000009
【図４】
2019162618.tif 000010